【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
光ファイバー部分であって、前記光ファイバー部分が、
ガラスコアと、
前記ガラスコアに接触してそれを取り囲むクラッド層と、
をさらに含む、光ファイバー部分と、
コーティング部分であって、前記コーティング部分が、
前記クラッド層に接触してそれを取り囲む一次コーティング層と、
前記一次コーティング層に接触してそれを取り囲む二次コーティング層と、
をさらに含む、コーティング部分と、
を含む被覆光ファイバーであって、
前記一次コーティング層が、
イソシアネートとポリオールとアクリレートモノマーとの反応生成物であるウレタンアクリレートオリゴマーと、
反応性希釈モノマーと、
フリーラジカル光開始剤と、
を含む放射線硬化性組成物の硬化物であり、
前記放射線硬化性組成物が、−８２℃未満の液体ガラス転移温度（Ｔｇ，ｒｈｅｏ）を有し、且つ
前記被覆光ファイバーが、１３１０ｎｍの波長における８〜１０μｍのモードフィールド直径若しくは１５５０ｎｍの波長における９〜１３μｍのモードフィールド直径及び／又は２０〜２００μｍ２の有効面積を有する、被覆光ファイバー。
【請求項２】
前記放射線硬化性組成物が、摂氏２５°（Ｃ）における第１の粘度と、５５℃における第２の粘度と、８５℃における第３の粘度と、を有し、前記放射線硬化性組成物が、前記第１の粘度、前記第２の粘度、及び前記第３の粘度の各々において液体であり、且つ前記第１の粘度と前記第３の粘度との比が１３．９未満である、請求項１に記載の被覆光ファイバー。
【請求項３】
前記ポリオールがポリプロピレングリコールを含む、請求項１又は２に記載の被覆光ファイバー。
【請求項４】
前記第１の粘度と前記第３の粘度との比が６．４〜１３．９又は７〜１３である、請求項２に記載の被覆光ファイバー。
【請求項５】
前記第１の粘度と前記第２の粘度との比が４．６未満又は２．９〜４．６又は３〜４．６である、請求項２に記載の被覆光ファイバー。
【請求項６】
前記第３の粘度が０．１０パスカル秒（Ｐａ・ｓ）超又は２Ｐａ・ｓ未満又は０．０１Ｐａ・ｓ〜１Ｐａ・ｓである、請求項２に記載の被覆光ファイバー。
【請求項７】
前記ウレタンアクリレートオリゴマーが前記放射線硬化性組成物の全重量を基準にして４０〜９０ｗｔ％又は５０〜７０ｗｔ％の重量で存在する、請求項１〜６のいずれか一項に記載の被覆光ファイバー。
【請求項８】
前記放射線硬化性組成物のＴｇ，ｒｈｅｏが−１２０〜−８１．５℃又は−１１３〜−８２℃であり、Ｔｇ，ｒｈｅｏが、式（８）：
【数１】
2020522011.tif 000001
（式中、η（Ｔ）は温度Ｔ（℃単位）における前記組成物の粘度（Ｐａ・ｓ単位）であり、且つη２５は前記第１の粘度（Ｐａ・ｓ単位）である）を前記放射線硬化性組成物の粘度対温度の実験データに当てはめることにより決定される、請求項２に記載の被覆光ファイバー。
【請求項９】
少なくとも１個の重合性基とポリプロピレングリコールから誘導された化合物を含む骨格とを含む反応性オリゴマーと、
反応性希釈モノマーと、
光開始剤と、
任意選択的に１種以上の添加剤と、
を含む、光ファイバーを被覆するための放射線硬化性組成物であって、
前記放射線硬化性組成物が、液体ガラス転移温度（Ｔｇ，ｒｈｅｏ）と、摂氏２５°（Ｃ）における第１の粘度（η２５）と、５５℃における第２の粘度（η５５）と、８５℃
における第３の粘度（η８５）と、を有し、
（１）前記放射線硬化性組成物のＴｇ，ｒｈｅｏが、−８０℃未満若しくは−１２０〜−８１．５℃若しくは−１１３〜−８２℃若しくは−１１３〜−８５℃若しくは−１１３〜−９０℃であり、Ｔｇ，ｒｈｅｏが、式（８）：
【数２】
2020522011.tif 000002
（式中、η（Ｔ）は、温度Ｔ（℃単位）における前記組成物の粘度（Ｐａ・ｓ単位）である）を前記放射線硬化性組成物の粘度対温度の実験データに当てはめることにより決定されるか、
又は
（２）前記第１の粘度と前記第３の粘度との比が、１３．９未満若しくは１３未満若しくは１２．１未満若しくは１１．５未満であるか、
のどちらかである、放射線硬化性組成物。
【請求項１０】
前記反応性希釈モノマーが、２−エチルヘキシルアクリレート、２−フェノキシエチルアクリレート、又はｎ−ビニルカプロラクタムを含む、請求項９に記載の放射線硬化性組成物。
【請求項１１】
前記反応性オリゴマーが、少なくとも１つのポリエーテルブロックを含むブロックコポリマーを含む、請求項９又は１０に記載の放射線硬化性組成物。
【請求項１２】
前記反応性オリゴマーが、モノブロック構造、ジブロック構造、又はトリブロック構造を有し、
モノブロック構造が０．９〜１．５個未満のポリエーテルブロック／未反応オリゴマーの平均数として定義され、
ジブロック構造が１．５〜２．５個未満のポリエーテルブロック／未反応オリゴマーの平均数として定義され、且つ
トリブロック構造が２．５〜３．５個未満のポリエーテルブロック／未反応オリゴマーの平均数として定義される、、請求項９〜１１のいずれか一項に記載の放射線硬化性組成物。
【請求項１３】
ポリプロピレングリコール対イソシアネートから導出される化合物のモル比が１：４〜１：１又は１：２〜３：４にある、請求項９〜１２のいずれか一項に記載の放射線硬化性組成物。
【請求項１４】
前記放射線硬化性組成物が前記第１の粘度、前記第２の粘度、及び前記第３の粘度の各々において液体であり、且つ前記第１の粘度と前記第３の粘度との比が６．４〜１３．９又は７．２〜１３又は７．２〜１２．１である、請求項９〜１３のいずれか一項に記載の放射線硬化性組成物。
【請求項１５】
前記第１の粘度と前記第２の粘度との比が２．９〜４．９８、２．９〜４．６、３〜４．６、又は３〜４である、請求項９〜１４のいずれか一項に記載の放射線硬化性組成物。
【請求項１６】
前記第３の粘度が０．１０Ｐａ・ｓ超又は１Ｐａ・ｓ未満又は０．０１Ｐａ・ｓ〜２Ｐａ・ｓである、請求項９〜１５のいずれか一項に記載の放射線硬化性組成物。
【請求項１７】
（ａ）延伸塔を介してガラス光ファイバーを延伸する工程と、
（ｂ）前記ガラス光ファイバーの表面上に一次コーティング組成物を適用する工程と、
（ｃ）任意選択的に、前記一次コーティング組成物を少なくとも部分硬化させるのに十分なＵＶ光照射量を付与する工程と、
（ｄ）前記一次コーティング組成物に二次コーティング組成物を適用する工程と、
（ｅ）紫外線を発することが可能な少なくとも１つの放射線源で前記一次コーティング組成物及び前記二次コーティング組成物に照射して前記一次コーティング組成物及び前記二次コーティング組成物の硬化を行うことにより、前記光ファイバーの表面上に硬化一次コーティング及び前記硬化一次コーティングの表面上に硬化二次コーティングを形成する工程と、
を含む被覆光ファイバーの製造方法であって、
前記一次コーティング組成物が、
少なくとも１個の重合性基とポリプロピレングリコールを含むジオールから誘導された骨格とを含む反応性オリゴマーと、
反応性希釈モノマーと、
１種以上の光開始剤と、
を含み、
前記放射線硬化性組成物が、液体ガラス転移温度（Ｔｇ，ｒｈｅｏ）と、摂氏２５°（Ｃ）における第１の粘度と、５５℃における第２の粘度と、８５℃における第３の粘度とを有し、
前記放射線硬化性組成物のＴｇ，ｒｈｅｏが−８１．５℃未満又は−１２０〜−８２℃又は−１２０〜−８５℃又は−１１５〜−９０℃であり、Ｔｇ，ｒｈｅｏが、式（８）：
【数３】
2020522011.tif 000003
（式中、η（Ｔ）は温度Ｔ（℃単位）における前記組成物の粘度（Ｐａ・ｓ単位）であり、且つη２５は前記第１の粘度である）を前記放射線硬化性組成物の粘度対温度の実験データに当てはめることにより決定され、且つ
前記第１の粘度と前記第３の粘度との比が１３．９未満である、被覆光ファイバーの製造方法。
【請求項１８】
前記延伸が、以下の条件：
１５００ｍ／分超若しくは１７００ｍ／分超若しくは２０００ｍ／分超若しくは２５００ｍ／分超若しくは３０００ｍ／分超且つ５０００ｍ／分未満若しくは４０００ｍ／分未満若しくは３１００ｍ／分未満の延伸スピード、又は
ヘリウムの適用なし、又は２０標準リットル／分（ＳＬＭ）未満若しくは１０ＳＬＭ未満若しくは５ＳＬＭ未満若しくは１〜２０ＳＬＭ若しくは１〜１０ＳＬＭ若しくは１〜５ＳＬＭ若しくは５〜２０ＳＬＭ若しくは５〜１０ＳＬＭの流量のヘリウムの適用
の１つの下で行われる、請求項１７に記載の方法。
【請求項１９】
ケーブルの少なくとも一部分内に配設された複数の被覆光ファイバーを含む光ファイバーのケーブルであって、前記複数の被覆光ファイバーの少なくとも１つが、
イソシアネートとポリオールとアクリレートモノマーとの反応生成物であるウレタンアクリレートオリゴマーと、
反応性希釈モノマーと、
フリーラジカル光開始剤と、
を含む放射線硬化性組成物の硬化物である一次コーティングを含み、
前記放射線硬化性組成物が、摂氏２５°（Ｃ）における第１の粘度と、５５℃における第２の粘度と、８５℃における第３の粘度と、を有し、前記放射線硬化性組成物が、前記第１の粘度、前記第２の粘度、及び前記第３の粘度の各々において液体であり、且つ前記第１の粘度と前記第３の粘度との比が１３．９未満であり、
前記被覆光ファイバーが、
１３１０ｎｍの波長における８〜１０μｍのモードフィールド直径若しくは１５５０ｎｍの波長における９〜１３μｍのモードフィールド直径及び／又は２０〜２００μｍ２の有効面積
を有する、光ファイバーのケーブル。
【請求項２０】
前記放射線硬化性組成物が請求項９〜１６のいずれか一項に記載の放射線硬化性組成物である、請求項１９に記載の光ファイバーのケーブル。